МАССА ДЛЯ ПОЛУЧЕНИЯ ЭМАЛЕВОГО ПОКРЫТИЯ
MIXTURE FOR MAKING ENAMEL COATING

Изобретение относится к составам масс для получения эмалевого покрытия на изделиях художественной и бытовой керамики.
Известна масса для получения эмалевого покрытия следующего состава, мас.%: фритта 75,0-96,0; муллит 2,0-15,0 [1].
Задачей изобретения является повышение термостойкости эмалевого покрытия.
Технический результат достигается тем, что масса для получения эмалевого покрытия, содержащая фритту и муллит, в качестве фритты включает молотое тарное стекло и дополнительно содержит пегматит и костяную золу при следующем соотношении компонентов, мас.%: молотое тарное стекло 69,0-71,0; муллит 9,0-11,0; пегматит 9,0-11,0; костяная зола 9,0-11,0.
В таблице приведены составы массы для получения эмалевого покрытия.
Таблица
Состав
Компоненты, мас.%
Молотое тарное стекло
Муллит
Пегматит
Костяная зола
1
71,0
9,0
9,0
11,0
2
70,0
10,0
10,0
10,0
3
69,0
11,0
11,0
9,0
Термостойкость эмалевого покрытия составит не менее 20 теплосмен (при 450°C нагрева и охлаждения на воздухе до 20°C) для любого состава, приведенного в таблице.
Тарное стекло, муллит, пегматит, костяную золу дозируют в требуемых количествах, загружают в шаровую мельницу, заливают воду и подвергают помолу до полного прохождения через сетку №0056. Из полученной массы готовят суспензию с влажностью 45-48%. Суспензию наносят на поверхность керамических изделий и закрепляют обжигом при температуре 950-970°С.
Источник информации
1. JP 9169543, C03C 3/072, 1997.